(57)【要約】【課題】低線量の放射線を、感度良く検出できる放射線検出器を提供する。【解決手段】この放射線検出器は、発色基剤と、発色基剤に接触することによって発色基剤の色を変化させる発色助剤と、放射線を照射されることによりラジカルを発生させるラジカル発生物質とを備え、発色基剤又は発色助剤と、ラジカル発生物質とが、ラジカル発生物質から発生するラジカルによって分解可能な樹脂膜からなるマイクロカプセルに内包されている。ラジカル発生物質及び発色助剤が、いずれも過酸化水素であり、マイクロカプセルは過酸化水素を含有する水溶液を内包するものであることが好ましい。【選択図】なし【特許請求の範囲】
【請求項１】
発色基剤と、該発色基剤に接触することによって該発色基剤の色を変化させる発色助剤と、放射線を照射されることによりラジカルを発生させるラジカル発生物質と、該ラジカルによって分解可能な樹脂膜からなるマイクロカプセルからなり、
前記発色基剤及び前記発色助剤のうちいずれか一方は前記ラジカル発生物質と共に前記マイクロカプセル内部に内包されており、
前記発色基剤及び前記発色助剤の他方は前記マイクロカプセルに内包されていないことを特徴とする放射線検出器。
【請求項２】
前記ラジカル発生物質は、一分子あたり１．５６ｅＶ以上のエネルギー照射でヒドロキシラジカルを発生させ、前記マイクロカプセルの樹脂膜を分解できるものである請求項１に記載の放射線検出器。
【請求項３】
前記ラジカル発生物質が、過酸化水素または過酸化物のいずれかである請求項１又は２記載の放射線検出器。
【請求項４】
前記ラジカル発生物質及び前記発色助剤が、いずれも過酸化水素であり、前記マイクロカプセルは過酸化水素を含有する水溶液を内包するものである請求項１〜３のいずれか１つに記載の放射線検出器。
【請求項５】
前記発色基剤が、過酸化水素と接触して変色する顔料又は染料である請求項４記載の放射線検出器。
【請求項６】
前記発色基剤が、銀ナノ粒子、金ナノ粒子及び銅ナノ粒子から選ばれた一種又は二種以上である請求項５記載の放射線検出器。
【請求項７】
前記マイクロカプセルを構成する樹脂膜が、ポリスチレンとポリメタクリル酸メチルとを含有する樹脂膜からなる請求項１〜６のいずれか１つに記載の放射線検出器。
【請求項８】
前記発色基剤及び前記発色助剤のいずれか一方、及び前記ラジカル発生物質を内包する前記マイクロカプセルと、
前記マイクロカプセルに包含されない、前記発色基剤及び前記発色助剤の他方とが混合された状態で、
懸濁分散した溶液、シート上に形成された被膜、混合粉末、変形可能な高分子ゲルから選ばれたいずれかの形態をなす請求項１〜７のいずれか１つに記載の放射線検出器。
【発明の詳細な説明】
【技術分野】
【０００１】
本発明は、低線量の放射線を、感度良く検出できる放射線検出器に関する。
【背景技術】
【０００２】
従来より、γ線などの放射線の検出装置には、半導体とシンチレータとを組み合わせたシンチレータ式放射線測定装置が一般的であり、γ線等の放射線の飛来は、電気信号として処理される。シンチレータ式放射線測定装置による感度は高く、被曝量だけでなく線量率も測定できる。シンチレータ式放射線測定装置は、放射線管理区域や原子力関連施設などで使用されているが、比較的高価なものであった。
また、γ線により誘起される化学反応による変色を利用した放射線測定装置がある。
例えば、特許文献１には、熱不可逆性であり、かつ、放射線の作用により発色し、光の作用により発色が消えるフォトクロミック材料を、芳香環を含む媒体に分散させて用いる放射線カラー線量計が開示されている。
特許文献２には、１０Ｇｙ以下の放射線により目視で分かる色変化を生ずるシリカ粒子を含有する放射線感光性色素組成物を用いて、低線量の放射線を測定することが開示されている。
特許文献３には、放射線への露出により色または濃淡と密度を変え得る放射線着色染料を内包したマイクロカプセルの層を、表面上に有する支持体からなる放射線照射線量計が開示されている。
特許文献４には、（ａ)ロイコ化合物及び（ｂ）有機ハロゲン化合物を必須成分とする放射線感応組成物を含有したマイクロカプセルを含有した支持体からなる放射線感応インジケータが開示されている。
【先行技術文献】
【特許文献】
【０００３】
【特許文献１】特許第３６４６５０４号公報
【特許文献２】特許第４５８６１９１号公報
【特許文献３】特開昭６４−２５０８６号公報
【特許文献４】特開２００１−２４２２４９号公報
【発明の概要】
【発明が解決しようとする課題】
【０００４】
しかしながら、放射線に感応して変色する化合物を用いた放射線測定装置は、放射線量が低下するに伴い、放射線と化合物との反応性が低下するので、低線量の放射線の測定には不向きであった。
【０００５】
また、特許文献４では、ロイコ化合物のラジカル反応による変色又は発色により、放射線を検出しているが、マイクロカプセル内の有機ハロゲン化合物の濃度を高めても、感度を高めることは困難であり、低線量の放射線の検出は困難であった。
【０００６】
よって、本発明の目的は、低線量の放射線を、感度良く検出できる放射線検出器を提供することにある。
【課題を解決するための手段】
【０００７】
本発明の放射線検出器は、発色基剤と、該発色基剤に接触することによって該発色基剤の色を変化させる発色助剤と、放射線を照射されることによりラジカルを発生させるラジカル発生物質と、該ラジカルによって分解可能な樹脂膜からなるマイクロカプセルからなり、前記発色基剤及び前記発色助剤のうちいずれか一方は前記ラジカル発生物質と共に前記マイクロカプセル内部に内包されており、前記発色基剤及び前記発色助剤の他方は前記マイクロカプセルに内包されていないことを特徴とする。
【０００８】
本発明の放射線検出器は、放射線が照射される前の状態では、発色基剤と発色助剤とが、マイクロカプセルの樹脂膜によって混ざり合うことなく隔てられているが、放射線が照射されると、マイクロカプセルに内包されたラジカル発生物質からラジカルが発生し、このラジカルによってマイクロカプセルの樹脂膜が分解される。その結果、発色基剤と発色助剤とが反応して、発色基剤の色が変化するので、発色基剤の色の変化を観測することで、放射線の照射の有無を検出できる。この発色基材の色の変化は、放射線により発色基材を化学反応させて変色させるのではなく、発色基材と発色助剤との反応によって発色基材が変色するので、低線量の放射線であっても、感度良く検出できる。
【０００９】
本発明の放射線検出器は、前記ラジカル発生物質が、一分子あたり１．５６ｅＶ以上のエネルギー照射でヒドロキシラジカルを発生させ、前記マイクロカプセルの樹脂膜を分解できるものであることが好ましい。ヒドロキシラジカルは、反応性が高く、酸化力が強いので、マイクロカプセルの樹脂膜を速やかに分解できる。
【００１０】
本発明の放射線検出器は、前記ラジカル発生物質が、過酸化水素であることが好ましい。過酸化水素は、低線量のγ線によりヒドロキシラジカルが発生するので、低線量の放射線を効率よく検出できる。
【００１１】
本発明の放射線検出器は、前記ラジカル発生物質及び前記発色助剤が、いずれも過酸化水素であり、前記マイクロカプセルは過酸化水素を含有する水溶液を内包するものであることが好ましい。過酸化水素は、放射線の照射によりヒドロキシラジカルが発生するので、ラジカル発生物質としての機能を有すると共に、酸化力を有するので、発色助剤としての機能も兼ね備えている。このため、ラジカル発生物質及び発色助剤として、過酸化水素を用いることで、ラジカル発生物質と発色助剤とをそれぞれ別個に用意する必要がなく、原料管理を簡略化できる。
【００１２】
本発明の放射線検出器は、前記発色基剤が、過酸化水素と接触して変色する顔料又は染料であることが好ましく、銀ナノ粒子、金ナノ粒子及び銅ナノ粒子から選ばれた一種又は二種以上であることがより好ましく、銀ナノ粒子であることが最も好ましい。銀ナノ粒子は溶解すると銀イオンを生成し、銀イオンはマイクロカプセルの樹脂膜の分解を促進できるので、発色基剤をより短時間で変色できる。
【００１３】
本発明の放射線検出器は、前記マイクロカプセルを構成する樹脂膜が、ポリスチレンとポリメタクリル酸メチルとを含有する樹脂膜からなることが好ましい。
【００１４】
本発明の放射線検出器は、前記発色基剤及び前記発色助剤のいずれか一方、及び前記ラジカル発生物質を内包する前記マイクロカプセルと、前記マイクロカプセルに包含されない、前記発色基剤及び前記発色助剤の他方とが混合された状態で、懸濁分散した溶液、シート上に形成された被膜、混合粉末、変形可能な高分子ゲルから選ばれたいずれかの形態をなすことが好ましい。
【発明の効果】
【００１５】
本発明の放射線検出器は、放射線が照射される前の状態では、発色基剤と発色助剤とが、マイクロカプセルの樹脂膜によって混ざり合うことなく隔てられているが、放射線が照射されると、マイクロカプセルに内包されたラジカル発生物質からラジカルが発生し、このラジカルによってマイクロカプセルの樹脂膜が分解される。その結果、発色基剤と発色助剤とが反応して、発色基剤の色が変化するので、発色基剤の色の変化を観測することで、放射線の照射の有無を検出できる。
【図面の簡単な説明】
【００１６】
【図１】発色基剤と発色助剤からなる糊を対象物に塗布した断面図である。
【図２】発色基剤と発色助剤を密封した透明ガラス管の断面図である。
【図３】発色基剤と発色助剤を密封した透明フィルムからなるシールの断面図である。
【図４】γ線照射前のマイクロカプセルの位相差顕微鏡写真である。
【図５】７ｍＧｙの線量のγ線照射後のマイクロカプセルの位相差顕微鏡写真である。
【発明を実施するための形態】
【００１７】
本発明の放射線検出器は、発色基剤と、発色基剤に接触することによって発色基剤の色を変化させる発色助剤と、放射線を照射されることによりラジカルを発生させるラジカル発生物質とを備え、発色基剤及び発色助剤のいずれか一方と、ラジカル発生物質とが、ラジカル発生物質から発生するラジカルによって分解可能な樹脂膜からなるマイクロカプセルに内包されている。以下、マイクロカプセルに内包されている物質のことを芯物質ともいう。
【００１８】
なお、本発明において、「マイクロカプセルに内包されている」とは、芯物質（発色基剤および発色助剤のいずれか一方と、ラジカル発生物質）が、樹脂膜によって被覆されて、マイクロカプセルから漏洩することなくマイクロカプセル内に保持されている状態のことを意味する。
【００１９】
本発明において、ラジカル発生物質としては、ラジカル発生物質自体はマイクロカプセルの樹脂膜を分解又は溶解しないが、放射線を照射されることにより、マイクロカプセルの樹脂膜を分解しうるラジカルを発生しうるものであればいずれも好ましく用いることができる。例えば、過酸化水素、過酸化ナトリウム、過酢酸、過酸化マグネシウム、過酸化カルシウム、過酸化亜鉛等の無機過酸化物や、パーブチル、パーオキシル等の有機過酸化物などの、放射線を照射されることによりヒドロキシルラジカルを発生する過酸化水素または過酸化物が挙げられる。ラジカル発生物質は、マイクロカプセルの樹脂膜の種類に応じて選択することが好ましい。なかでも、０．１ｍＧｙ（水１Ｌに対して、１．２７×１０１３ｅＶ）以上（好ましくは０．０１〜０．２ｍＧｙ（水１Ｌに対して、１．２７×１０１２〜２．５４×１０１３ｅＶ）、より好ましくは０．０５〜０．１ｍＧｙ（水１Ｌに対して、６．３６×１０１２〜１．２７×１０１３ｅＶ）のγ線の照射でヒドロキシラジカルを発生させてマイクロカプセルの樹脂膜を分解できるものが好ましく、過酸化水素が特に好ましい。過酸化水素は、０．１ｍＧｙ〜１ｍＧｙ（水１Ｌに対して、１．２７×１０１３〜１．２７×１０１４ｅＶ）程度の低い線量のγ線を照射することで、ヒドロキシラジカルが発生する。ヒドロキシラジカルは、反応性が高く、酸化力が強いので、マイクロカプセルの樹脂膜が速やかに分解できる。また、低い線量のγ線でヒドロキシラジカルを発生できるので、より低い線量のγ線等の放射線の有無を検出できる。
【００２０】
本発明において、発色助剤としては、発色基剤に接触することによって発色基剤の色を変化させるものであればいずれも好ましく用いることができる。例えば、過酸化水素、過酸化ナトリウム、過酢酸、過酸化マグネシウム、過酸化カルシウム、過酸化亜鉛等の無機過酸化物、パーブチル、パーオキシル等の有機過酸化物等の酸化剤が挙げられる。発色基剤の種類に応じて選択することが好ましい。
【００２１】
本発明において、発色基剤としては、銀ナノ粒子、金ナノ粒子、銅ナノ粒子などが挙げられる。好ましくは、銀ナノ粒子、金ナノ粒子などの過酸化水素と接触して変色する顔料又は染料であり、より好ましくは銀ナノ粒子である。形状としては、板状、球状、ロッドが好ましい。銀ナノ粒子は、粒子の大きさや形状に応じて変色する。例えば、３００ｎｍ程度の粒径では青色を呈するが、１００ｎｍ以下の粒径では白色を呈する。また、銀ナノ粒子は、溶解すると銀イオンが発生し、銀イオンによってマイクロカプセルの樹脂膜の分解を促進できる。
【００２２】
発色基剤と発色助剤との好ましい組み合わせとしては、例えば以下の（１）〜（３）の組み合わせ等が挙げられる。
（１）発色基剤が銀ナノ粒子であり、発色助剤が過酸化水素である組み合わせ。
（２）発色基剤が金ナノ粒子であり、発色助剤が過酢酸である組み合わせ。
（３）発色基剤が金ナノ粒子であり、発色助剤が過酸化マグネシウムである組み合わせ。
【００２３】
なお、過酸化水素は、酸化力があるので発色助剤として機能すると共に、放射線が照射されるとヒドロキシラジカルを生成するためラジカル発生物質としても機能する。このため、ラジカル発生物質及び発色助剤として過酸化水素を用いた場合、ラジカル発生物質と発色助剤とを個別に用意する必要がないので、原料管理を簡略化できる。
【００２４】
本発明において、芯物質は、発色基剤又は発色助剤のいずれか一方と、ラジカル発生物質とを、溶媒に分散又は溶解させた溶液として用いることが好ましい。溶媒としては、マイクロカプセルの樹脂膜を溶解または分解しないものであればよく、特に限定は無い。例えば、水、塩酸等の酸性溶液、水酸化ナトリウム等のアルカリ性溶液、アルコール、海水等が挙げられる。芯物質は、過酸化水素を含有する水溶液が好ましく用いられる。
【００２５】
本発明において、マイクロカプセルの樹脂膜の材質は、ラジカル発生物質の種類により異なるので特に限定はしないが、ラジカル発生物質に対して分解又は溶解せず、かつ、ラジカル発生物質から発生するラジカルにより分解可能なものであればいずれも好ましく用いることができる。また、好ましい平均粒径は、１０μｍ以上であり、樹脂被膜の厚さは１μｍ以上、すなわち壁材料の干渉色が見えない範囲とすることが好ましい。例えば、ポリスチレン、ポリメタクリル酸メチル、ポリ塩化ビニル、セルロース、エポキシ樹脂、ポリα−スチレン、ポリエチレン、ポリプロピレン、ポリエステル、天然ゴム等が挙げられ、これらの１種又は２種以上を用いることができる。なかでも、ポリスチレンとポリメタクリル酸メチルとを含有するものが特に好ましい。ポリスチレンとポリメタクリル酸メチルとを含有する樹脂膜は、過酸化水素に対して溶解または分解しないが、ヒドロキシラジカルに対して分解性を有する。ポリスチレンの質量平均分子量は、４０００〜２０００００が好ましく、９０００〜１０００００がより好ましい。ポリスチレンの質量平均分子量が４０００未満であるとマイクロカプセルに保持された物質が漏れやすくなる傾向にあり、２０００００を超えると粘度が高くなり、マイクロカプセル調製時に攪拌不良となる傾向にある。ポリメタクリル酸メチルの質量平均分子量は、１３０００〜４０００００が好ましく、５００００〜１５４０００がより好ましい。ポリメタクリル酸メチルの質量平均分子量が１３０００未満であるとマイクロカプセルに保持された物質が漏れやすくなる傾向にあり、４０００００を超えると粘度が高くなり、マイクロカプセル調製時に攪拌不良となる傾向にある。ポリスチレンとポリメタクリル酸メチルと混合割合は、ポリスチレン１００質量部に対しポリメタクリル酸メチルが１０〜１０００質量部であることが好ましく、５０〜２００質量部がより好ましい。ポリメタクリル酸メチルの混合割合が１０質量部未満であるとマイクロカプセルに保持された物質が漏れやすくなる傾向にあり、１０００質量部を超えるとマイクロカプセルの強度が弱くなり、内包物が漏洩しやすくなる傾向にある。
【００２６】
芯物質を内包するマイクロカプセルは、例えば、Ｃｏｌｌｏｉｄ  ａｎｄ  ｐｏｌｙｍｅｒ  ｓｃｉｅｎｃｅｓ  ，２６１：３８１−３８９（１９８３）、Ｃｏｌｌｏｉｄ  ａｎｄ  ｐｏｌｙｍｅｒ  ｓｃｉｅｎｃｅｓ  ，２６４：９４３−９５０（１９８６）等に記載された二重乳化法など、従来公知の方法で調製できる。例えば、芯物質を含む水系溶液と、マイクロカプセルの樹脂膜を構成する樹脂成分を含む有機溶媒系溶液とを調製し、水系溶液の一部を有機溶媒系溶液中に攪拌しながら添加して乳化を行ってＷ／Ｏ分散型エマルジョンを形成し、次いで、残りの水系溶液を攪拌しながら添加して乳化を行ってＷ／Ｏ／Ｗ分散型エマルジョンを形成し、有機溶媒を蒸発させて樹脂被膜を形成することで、芯物質が内包されたマイクロカプセルが得られる。乳化時における攪拌速度、攪拌時間、水系溶液の粘度等を調整することで、マイクロカプセルの粒径、樹脂膜の膜厚等を調整できる。
【００２７】
本発明において、マイクロカプセルの粒径は特に限定は無いが、目開き１５０μｍのメッシュをパスし、目開き７０μｍのメッシュにオンするものが好ましく、目開き１２０μｍのメッシュをパスし、目開き９０μｍのメッシュにオンするものがより好ましい。
【００２８】
本発明の放射線検出器の好ましい一例としては、ラジカル発生物質及び発色助剤としての過酸化水素を含有する水溶液を芯物質として内包するマイクロカプセルと、発色基材としての銀ナノ粒子とを備えるもの等が挙げられる。
【００２９】
本発明の放射線検出器は、発色基剤及び発色助剤のいずれか一方と、ラジカル発生物質とを内包するマイクロカプセルと、マイクロカプセルに包含されない、発色基剤及び発色助剤の他方とが混合された状態で、懸濁分散した溶液、シート上に形成された被膜、混合粉末、変形可能な高分子ゲル等の種々の形態で用いることができる。
【００３０】
放射線検出器が、液体形状である場合は、検査したい所定の場所に液体形状の放射線検出器を塗布又は散布して用いることができる。
【００３１】
また、放射線検出器が、粉末形状である場合は、粉末のまま、あるいは、溶媒に分散させた後、検査したい所定の場所に塗布又は散布して用いることができる。
【００３２】
また、放射線検出器が、被膜形状である場合、検査したい所定の場所に取付けて用いることができる。
【００３３】
例えば、放射線検出器の具体的な形態および使用法は以下のようになる。
（１）図１に示すように、発色助剤及びラジカル発生物質を内包するマイクロカプセル１１を、発色基剤を固定したゼラチン又はゲル１２に分散させた液状の糊を、所定の対象物１３に塗布して使用する。
（２）図２に示すように、発色助剤及びラジカル発生物質を内包するマイクロカプセル２１と、発色基剤を固定したゼラチン又はゲル２２を、透明ガラス管２３に密封し、測定対象物に装着して使用する。
（３）図３に示すように、発色助剤及びラジカル発生物質を内包するマイクロカプセル３１と、発色基剤を固定したゼラチン又はゲル３２を、酸素と水蒸気を遮断できる袋状の透明フィルム３３に密封し、フィルム片面に接着剤３４を塗布したシールを、測定対象表面に貼り付けて使用する。
なお、上記（１）、（２）、（３）において、マイクロカプセルに発色基剤を内包し、ゼラチン又はゲルに発色助剤を固定する場合もある。
【実施例】
【００３４】
（実施例１）
純水１６０ｍｌと、ゼラチン０．２ｇと、塩化ナトリウム１．５ｇとを混合し、８０℃に加温してゼラチンを溶解した後、室温まで冷却した。そして、３５％過酸化水素水４０ｍｌを混合して、第１の溶液２００ｍｌを調製した。また、ジクロロメタン３０ｍｌに、ポリスチレン（質量平均分子量１００００）２ｇと、ポリメタクリル酸メチル（質量平均分子量１２００００）２ｇとを混合し、室温で攪拌してポリスチレンと、ポリメタクリル酸メチルとをジクロロメタンに溶解させて第２の溶液３０ｍｌを調製した。
【００３５】
第１の溶液２０ｍｌを、第２の溶液３０ｍｌに添加し、マグネチックスターラー（１５００ｒｐｍ）で２０分間攪拌して乳化を行い、Ｗ／Ｏ分散型エマルジョンを形成した。次に、残りの第１の溶液の全量（１８０ｍｌ）を添加し、マグネチックスターラー（５４０ｒｐｍ）で５分間攪拌して乳化を行い、Ｗ／Ｏ／Ｗ分散型エマルジョンを形成した。次に、攪拌しながら４０℃で５時間加温してジクロロメタンを揮発させて、ポリスチレン（質量平均分子量１００００）と、ポリメタクリル酸メチル（質量平均分子量１２００００）とで構成された樹脂膜に、ゼラチン０．１質量％、過酸化水素７質量％、塩化ナトリウム１００ｍＭの水溶液からなる芯物質が内包されたマイクロカプセルを調製した。得られたマイクロカプセルを純水で洗浄し、マイクロカプセルに内包されなかった余分なゼラチン、過酸化水素、塩化ナトリウムなどをマイクロカプセルの表面から除去した。
【００３６】
洗浄したマイクロカプセル１ｇを、純水１００ｇに添加し、室温で静置しながら電気伝導率計を用いて電気伝導率を経時的に測定した。マイクロカプセルを純水に添加した直後の電気伝導率は、約０．１ｍＳ／ｍであり、２０時間経過しても電気伝導率は約０．１ｍＳ／ｍであった。このマイクロカプセルは、芯物質を漏洩することなく保持できた。
【００３７】
洗浄したマイクロカプセル１ｇを、純水１００ｇに添加し、セシウム１３７を核種とする放射線源（放射能標準ガンマ線源４０１ＣＥ、日本アイソトープ協会製）（１ＭＢｑ）を用いてγ線（６６２ｋｅＶ）を照射し、過酸化水素の漏洩量をヨウ化カリウム比色法で測定した。１ｍＧｙ（水１Ｌに対して、１．２７×１０１４ｅＶ）で３５ｐｐｍ程度の漏洩が見られた。また、７ｍＧｙ（水１Ｌに対して、８．８９×１０１４ｅＶ）の線量のγ線を照射後のマイクロカプセルの外観を位相差顕微鏡を用いて観察したところ、マイクロカプセルの樹脂膜が破砕されていた。γ線照射前のマイクロカプセルの位相差顕微鏡写真を図４に示し、７ｍＧｙ（水１Ｌに対して、８．８９×１０１４ｅＶ）の線量のγ線照射後のマイクロカプセルの位相差顕微鏡写真を図５に示す。
【００３８】
洗浄したマイクロカプセル１ｇと、銀ナノ粒子（粒径１００μｍ）０．１ｇとを純水１００ｇに添加し、０．１ｍＧｙのγ線を３０分間照射し続けたところ、銀ナノ粒子の色が青色から白色に変色した。銀ナノ粒子の変色を観測することで、放射線の有無を検出できた。
【００３９】
（比較例１）
純水２００ｍｌと、ゼラチン０．２ｇと、塩化ナトリウム１．５ｇとを混合して調製した第１の溶液を用いた以外は、実施例１と同様の方法で、マイクロカプセルを調製した。このマイクロカプセルは、ポリスチレンとポリメタクリル酸メチルとで構成された樹脂膜に、ゼラチン０．１質量％、塩化ナトリウム１００ｍＭの水溶液からなる芯物質が内包されていた。そして、得られたマイクロカプセルを純水で洗浄し、マイクロカプセルに内包されなかった余分なゼラチン、塩化ナトリウム等をマイクロカプセルの表面から除去した。
【００４０】
洗浄したマイクロカプセル１ｇを、純水１００ｇに添加し、セシウム１３７を核種とする放射線源（放射能標準ガンマ線源４０１ＣＥ、日本アイソトープ協会製）（１ＭＢｑ）を用いてγ線（６６２ｋｅＶ）を照射した。７ｍＧｙ（水１Ｌに対して、８．８９×１０１４ｅＶ）の線量のγ線を照射後のマイクロカプセルの外観を位相差顕微鏡を用いて観察したところ、マイクロカプセルは球状を保っており、破砕されていなかった。
【符号の説明】
【００４１】
１１、２１、３１  マイクロカプセル
１２、２２，３２  ゼラチン又はゲル
１３  塗布を受ける対象物
２３  密封された透明ガラス管
３３  密封された袋状の透明フィルム
３４  接着剤
【図１】
2015129719.tif 000002
【図２】
2015129719.tif 000003
【図３】
2015129719.tif 000004
【図４】
2015129719.tif 000005
【図５】
2015129719.tif 000006